(57)【特許請求の範囲】
【請求項１】
基材の一方の面に少なくとも染料受容層を設け、他方の面に少なくとも背面層を設けてなり、昇華性熱転写記録媒体の昇華性染料を、サーマルプリンタを用いて前記染料受容層に熱転写することにより画像を形成し、印画物を得るための熱転写受像シートであって、
前記背面層は、バインダ樹脂とシリカと電荷制御剤とを含有しており、かつ、この電荷制御剤がスチレンアクリル系ポリマーからなり、
前記電荷制御剤の添加量は、バインダ樹脂１００部に対して０．１部以上１．０部以下の範囲であることを特徴とする熱転写受像シート。
【発明の詳細な説明】
【技術分野】
【０００１】
本発明はサーマルヘッド等を介して昇華性染料を熱転写することにより画像を記録し、印画物を作成するために用いられる熱転写受像シートに関する。
【背景技術】
【０００２】
デジタルカメラ等で撮影した画像を印刷する方式としては、インクジェット方式、昇華転写記録方式が主流である。昇華転写記録方式はインクジェット方式と比して階調表現に優れるという利点がある。
【０００３】
昇華性熱転写方式は、プリンタの高機能化と併せて各種画像を簡便に形成できるため、身分証明書などのカード類を始め、アミューズメント用出力物等に広く利用されている。このように用途の多様化と供に、得られる印画物への耐久性を求める声も大きくなり、最近では上記のような昇華性熱転写記録媒体により形成された画像等の上に熱転写保護層を転写し、耐久性をより向上させる方法が普及してきている。
【０００４】
このような熱転写保護層を有する昇華性熱転写記録媒体においては、近年、高速化という観点から、プリンタにより印画されて排出されてくる多量の印画物の捌き性を向上させたいという要求も一段と強くなってきている。
【０００５】
また、多量に印画した際に静電気の帯電によってプリンタの紙詰まりが発生することがある。このような課題を解決するために熱転写保護層の帯電量の低減や微粒子の添加、熱転写受像シートの帯電列の調整方法について検討がなされている。
【０００６】
例えば、そうした帯電の調整のため、四級アンモニウム塩からなる界面活性やアンチモン酸亜鉛等の導電性金属酸化物を含有させてなる、帯電防止機能を付与した熱転写保護層を有する昇華性熱転写記録媒体が提案されている（特許文献１）。
【０００７】
しかしながら、帯電防止機能を十分に発現させるためには、熱転写保護層に帯電防止剤を多量に添加する必要があり、製造コストの上昇と印画物の保存性能、透明性の低下という問題がある。また、熱転写受像シートの背面については帯電防機能を付与していないため、捌き性が悪化してしまう。
【０００８】
また、受容層または背面層にイオン液体を含有させてなる、帯電防止機能を付与した熱転写受像シートが提案されている（特許文献２）。
【０００９】
しかしながら、イオン液体は常温で液体であることから、搬送部材への汚染が懸念される。また、低温低湿度環境下や連続で印画を行うことによりプリンタ内に静電気が蓄積することで帯電防止機能が低下し、捌き性が悪化してしまう。
【００１０】
また、熱転写受像シートの背面層にスチレンアクリル共重合樹脂を含み、プリンタのローラー表面部材がポリオキシメチレン樹脂を含むことで、印画物の帯電を調整する熱転写システムが提案されている（特許文献３）。
【００１１】
しかしながら、上記提案では、熱転写受像シートの帯電量を調整することができるが、背面層の材料とプリンタのローラーの帯電列から使用できる材料が限定されてしまうことにより、背面層に要求される特性を損なうことがある。また、連続で印画を行うことによりプリンタ内に静電気が蓄積することで捌き性が悪化してしまう。
【先行技術文献】
【特許文献】
【００１２】
【特許文献１】特開平１１−１０５４３７号公報
【特許文献２】特開２０１４−６９３６１号公報
【特許文献３】特開２０１４−６５２４６号公報
【発明の概要】
【発明が解決しようとする課題】
【００１３】
本発明はこのような事情を鑑みて成されたものであり、熱転写受像シートの背面層に要求される機能を損なうことなく、印画物の帯電量を抑制することで、良好な捌き性および排紙性が確保できる熱転写受像シートを提供することを目的とする。
【課題を解決するための手段】
【００１４】
上記の課題を解決するための手段として、請求項１に記載の発明は、基材の一方の面に少なくとも染料受容層を設け、他方の面に少なくとも背面層を設けてなり、昇華性熱転写記録媒体の昇華性染料を、サーマルプリンタを用いて前記染料受容層に熱転写することにより画像を形成し、印画物を得るための熱転写受像シートであって、
前記背面層は、バインダ樹脂とシリカと電荷制御剤とを含有しており、かつ、この電荷制御剤がスチレンアクリル系ポリマーからなり、
前記電荷制御剤の添加量は、バインダ樹脂１００部に対して０．１部以上１．０部以下の範囲であることを特徴とする熱転写受像シートである。
【発明の効果】
【００１７】
本発明により、高速プリンタによる高速連続印画によって排出されてくる印画物でも、背面側の帯電量が抑えられ、良好な捌き性および排紙性を確保することができる。
【図面の簡単な説明】
【００１８】
【図１】本発明の熱転写受像シートの一形態に係る概略の断面構造を説明する概念図である。
【図２】本発明における、他の形態の熱転写受像シートを用いた印画物を説明した概念図である。
【発明を実施するための形態】
【００１９】
以下本発明を実施するための形態を、図面を用いて詳細に説明する。図１は本発明の熱転写受像シート１の一例を示す模式的な断面図である。熱転写受像シート１は基材２と、基板２の一方の側に設けられた染料受容層３と、基材２の他方の側に設けられた背面層４を備えている。
【００２０】
図２は、本発明の他の形態の熱転写受像シート１を用い、昇華性熱転写記録媒体から、サーマルプリンタ用いて、昇華色素を印画した印画物６を示しており、基材２と染料受容層３の間に中間層５を設け構成を示している。
【００２１】
＜基材２＞
基材２としては上質紙、コート紙、各種合成紙、レジンコート紙等を適宜用いることが可能である。とりわけ、セルロース繊維紙の表裏をポリエチレンやポリプロピレン樹脂で被覆したレジンコート紙は白色度、光沢度に優れるため好適に用いられる。
【００２２】
＜染料受容層３＞
本発明の熱転写受像シート１においては、基材２の背面層４を形成した側ともう一方の側に昇華性染料を受容する染料受容層３が形成される。染料受容層３は、例えばバインダ樹脂と離型剤を含有する塗布液を用いて形成される。
【００２３】
受容層のバインダ樹脂としてはアクリル系樹脂、塩化ビニル系樹脂、ポリエステル系樹脂等を適宜用いることが可能であるが、染料受容性と離型性のバランスに優れた塩化ビニル・アクリル共重合体もしくは塩化ビニル・酢酸ビニル共重合体が好適に用いられる。
【００２４】
＜離型剤＞
受容層塗布液に用いる離型剤としては、シリコーンオイル、フッ素系化合物、リン酸エステル系化合物等を適宜用いることが可能である。本発明の水系塗布液においてはポリエーテル変性したシリコーンオイルがより好適に用いられる。
【００２５】
＜中間層５＞
本発明の熱転写受像シート１において、染料転写時の熱により基材２がダメージを受けることを避けるため、基材２と染料受容層３の間に中間層５を設けることが可能である。中間層５としてはバインダ樹脂に中空粒子を分散させたもの、あるいは発泡処理を施した高分子膜、例えば発泡ポリプロピレン等が好適に用いられる。
【００２６】
＜背面層４＞
本発明の熱転写受像シート１は、少なくともバインダ樹脂とシリカ、電荷制御剤を含有する塗布液を用いて形成された背面層４を有する。塗布液としては水系、溶剤系の双方を用いることが可能であるが、環境負荷の少ない水系塗布液が好ましく用いられる。
【００２７】
また、本発明の熱転写受像シート１における背面層４にはブロッキング性、インキ定着性を向上させるために各種フィラーを併用することが可能である。フィラーとしてはゲル法シリカ、コロイダルシリカ、さらには高分子フィラー等を適宜用いることが可能である。
【００２８】
＜バインダ樹脂＞
背面層４のバインダ樹脂としては、ガラス転移温度が７０℃以上のエマルジョンが好適に用いられる。ガラス転移温度が７０℃以上のエマルジョンを用いることで、耐ブロッキング性を損なわない背面層４を形成することができる。エマルジョンは、ポリエステル樹脂、ポリウレタン樹脂、およびアクリル・スチレン樹脂からなる群より少なくとも１種以上を含むものが好ましい。
【００２９】
＜電荷制御剤＞
本発明における背面層４は、搬送時の剥離帯電を制御するために電荷制御剤を有することを特徴とする。電荷制御剤としては、正帯電用の電荷制御剤としては、スチレンアクリル系ポリマー、アジン系化合物、４級アンモニウム塩、アゾ含金属化合物、負帯電用の電荷制御剤としては、スチレンアクリル系ポリマー、アゾ含金属化合物、サリチル酸系化合物などが挙げられ、特にスチレンアクリル系ポリマーを使用した場合に良好な特性を得ることができる。
【００３０】
電荷制御剤は背面層４と搬送部材の剥離帯電の帯電符号によって適時選択して使用する
ことが好ましい。
【００３１】
電荷制御剤は背面層４を形成するバインダ樹脂１００部に対して０．１部以上１．０部以下の範囲で添加するのが好ましく、０．３部以上０．８部以下の範囲で添加することがより好ましい。添加量が０．１部未満の場合、電荷制御剤の効果が十分得られず、背面層４の帯電量が大きいままになってしまい、捌き性が悪化してしまう。添加量が１．０部以上の場合、電荷制御剤と同符号の帯電が発生し、捌き性が悪化してしまう。
【００３２】
以下、実施例等を挙げて本発明をさらに詳細に説明するが、本発明はこれらの実施例に限定されるものではない。
【実施例１】
【００３３】
＜熱転写受像シート１の作製＞
基材２としてレジンコート紙（フェリックス・シェラー社製）を用い、基材２の一方の面に背面層４をグラビアコーターにて形成し、もう一方の面に染料受容層３を形成することで熱転写受像シート１を得た。
【００３４】
＜背面層４の形成＞
背面層４は、コロナ処理を施した前記レジンコート紙上に背面層塗布液を乾燥後の塗布量が０．８ｇ／ｃｍ２になるようにグラビアコーターで塗布し、９０℃で１分間乾燥させることにより、背面層４を形成した。
【００３５】
＜背面層塗布液＞
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部正帯電電荷制御剤    スチレンアクリル系ポリマー                    ０．０９質量部
ＦＣＡ−２０１−ＰＳ（藤倉化成社製）
純水                                                            ２２．００質量部イソプロピルアルコール                                          ２２．００質量部である。
【００３６】
＜染料受容層３の形成＞
染料受容層３は前記基材２の背面層４を形成していない側にコロナ処理を施した後、乾燥後の塗布量が２．０ｇ／ｃｍ２になるようにグラビアコーターで塗布し、９０℃で１分間乾燥させることにより、染料受容層３を形成した。
【００３７】
＜染料受容層塗布液＞
染料受容層塗布液の組成は
塩化ビニル・アクリル共重合体                                    ８１．８０質量部
ビニブラン７０１（日信化学社製  固形分３０％）
ポリエーテル変性シリコーンオイル  ＫＦ‐３５４Ｌ（信越化学社製）  ２．５０質量部純水                                                            １５．７０質量部である。
【実施例２】
【００３８】
背面層塗布液を下記としたこと以外は、実施例１と同様に、実施例２の熱転写受像シートを得た。
【００３９】
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部正帯電電荷制御剤    スチレンアクリル系ポリマー                    ０．０６質量部
ＦＣＡ−２０１−ＰＳ（藤倉化成社製）
純水                                                            ２２．００質量部イソプロピルアルコール                                          ２２．００質量部である。
【実施例３】
【００４０】
背面層塗布液を下記としたこと以外は、実施例１と同様に、実施例３熱転写受像シートを得た。
【００４１】
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部正帯電電荷制御剤    スチレンアクリル系ポリマー                    ０．１５質量部
ＦＣＡ−２０１−ＰＳ（藤倉化成社製）
純水                                                            ２２．００質量部イソプロピルアルコール                                          ２２．００質量部である。
【実施例４】
【００４２】
背面層塗布液を下記としたこと以外は、実施例１と同様に、実施例４の熱転写受像シートを得た。
【００４３】
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部正帯電電荷制御剤    スチレンアクリル系ポリマー                    ０．０２質量部
ＦＣＡ−２０１−ＰＳ（藤倉化成社製）
純水                                                            ２２．００質量部イソプロピルアルコール                                          ２２．００質量部である。
【実施例５】
【００４４】
背面層塗布液を下記としたこと以外は、実施例１と同様に、実施例５の熱転写受像シートを得た。
【００４５】
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部正帯電電荷制御剤    スチレンアクリル系ポリマー                    ０．１９質量部
ＦＣＡ−２０１−ＰＳ（藤倉化成社製）
純水                                                            ２２．００質量部イソプロピルアルコール                                          ２２．００質量部
である。
【００４６】
＜比較例１＞
背面層塗布液を下記としたこと以外は、実施例１と同様に、比較例１の熱転写受像シートを得た。
【００４７】
背面層塗布液の組成は、
ポリエステル系エマルジョン                                      ５５．００質量部
ＭＤ‐１２００（東洋紡社製  固形分３４％）
シリカ粒子ＣＸ−４００（東ソー・シリカ社製）                      ０．９０質量部純水                                                            ２２．００質量部イソプロピルアルコール                                          ２２．００質量部である。
【００４８】
＜印画物６作製＞
実施例１〜５、及び比較例１にて得られた昇華性熱転写記録媒体、熱転写受像シート１を用いて、評価用サーマルプリンタにより最高濃度の全画面黒画像（黒ベタ）を印画した。
【００４９】
＜帯電量測定＞
デジタル静電電位測定器ＫＳＤ−１０００（春日電機社製）を用いて、評価用サーマルプリンタより排出される印画物６の熱転写受像シート１の背面層の帯電量（Ｖａ）を測定した。
【００５０】
＜捌き性評価＞
捌き性の評価は、評価用サーマルプリンタより排出される印画物３０枚を乱雑に積み重ね、４隅のズレ量が２ｍｍ以内に整えることができるかにより判断した。
評価基準は、
○：印画物同士が貼り付かず、容易に整えることができる
△：印画物同士に軽微な貼り付きがあるが、整えることができる
×：印画物同士に貼り付きがあり、整えることができない
とし、○および△が実用上問題ないレベルである。
【００５１】
＜排紙性評価＞
排紙性の評価は、評価用サーマルプリンタにて低温低湿度環境（１０℃２０％）下で連続印画を行い、排出される印画物が排紙口でつまりが発生しないか確認した。
評価基準は、
○：排紙口でつまらずに排紙することができる
×：排紙口でつまり、排紙することができない
とした。
【００５２】
以上結果を表１に示す。
【００５３】
【表１】
0006724306.tif 000002
背面層４に、正帯電電荷制御剤であるスチレンアクリル系ポリマーを添加することにより、捌き性、排紙性が向上することが分かった。特に、高速プリンタによる高速連続印画において、良好な捌き性および排紙性を確保できた。
【００５４】
また、背面側の帯電量（Ｖａ）が、｜Ｖａ｜＜０．２０ｋｖである実施例１〜３は良好な捌き性を示したが、範囲外の実施例４、５は軽微な貼り付きがあり、背面側の帯電量（Ｖａ）が｜Ｖａ｜＜０．２０ｋｖの範囲にあることが捌き性にはより好適であることが分かった。
【符号の説明】
【００５５】
１・・・熱転写受像シート
２・・・基材
３・・・染料受容層
４・・・背面層
５・・・中間層
６・・・印画物
７・・・熱転写部
【図１】
0006724306.tif 000003
【図２】
0006724306.tif 000004